(57)【要約】固体高分子電解質燃料電池スタック用の燃料電池アセンブリは、可塑性フィルム枠を使用してその内部に触媒被覆膜を枠組みする構成を用い得る。１つの有利な実施形態では、可塑性フィルム枠は、１つの面に接着剤で被覆され、その内縁で触媒被覆膜の１つの表面およびその外縁で反対側の流れ場プレートに積層される。別の有利な実施形態では、可塑性フィルム枠は、流れ場プレート内の移行領域に組み込まれるシール機構に積層される。
2016503230.tif 000002
【特許請求の範囲】
【請求項１】
固体高分子電解質燃料電池スタック用の燃料電池アセンブリであって、
第１および第２の表面を有し、かつカソード側ではカソード触媒で被覆され、アノード側ではアノード触媒で被覆される固体高分子電解質膜電解質を含む、触媒被覆膜と、
前記カソード触媒に隣接するカソードガス拡散層と、
前記アノード触媒に隣接するアノードガス拡散層と、
前記カソードガス拡散層に隣接する酸化剤流れ場プレートであって、前記カソードガス拡散層に隣接する面に酸化剤流れ場を備える、酸化剤流れ場プレートと、
前記アノードガス拡散層に隣接する燃料流れ場プレートであって、前記アノードガス拡散層に隣接する面に燃料流れ場を備える、燃料流れ場プレートと、
縁シール位置で酸化剤流れ場プレートを燃料流れ場プレートに対してシールするためのシールと、
内縁と外縁とを有し、少なくとも１つの面に接着剤で被覆され、かつ前記触媒被覆膜を枠組みする可塑性フィルム枠であって、前記可塑性フィルム枠の前記内縁の前記接着剤側が、前記触媒被覆膜の前記第１の表面に積層され、前記可塑性フィルム枠の前記外縁の前記接着剤側が、前記縁シール位置で前記触媒被覆膜の前記第２の表面に面する前記酸化剤および燃料流れ場プレートのうちの１つに積層される、可塑性フィルム枠と、を備える、燃料電池アセンブリ。
【請求項２】
前記触媒被覆膜の前記第２の表面、および前記可塑性フィルム枠の前記内縁付近の前記可塑性フィルムの前記接着剤側に塗布される接着剤の層を更に備える、請求項１に記載の燃料電池アセンブリ。
【請求項３】
前記固体高分子膜電解質が、前記可塑性フィルム枠の前記内縁付近の前記第１の表面に触媒被覆を有さず、前記可塑性フィルム枠の前記内縁が、前記固体高分子膜電解質に直接積層される、請求項１に記載の燃料電池アセンブリ。
【請求項４】
前記触媒被覆膜の前記第１の表面が、前記カソード側であり、前記第２の表面が、前記アノード側であり、前記燃料流れ場プレートが、前記第２の表面に面する、請求項１に記載の燃料電池アセンブリ。
【請求項５】
縁シール位置で酸化剤流れ場プレートを燃料流れ場プレートに対してシールするための前記シールが、エラストマーシールである、請求項１に記載の燃料電池アセンブリ。
【請求項６】
前記エラストマーが、シリコーンである、請求項５に記載の燃料電池アセンブリ。
【請求項７】
前記可塑性フィルム枠が、両面に接着剤で被覆され、前記縁シール位置での前記シールが、積層された非エラストマーシールである、請求項１に記載の燃料電池アセンブリ。
【請求項８】
前記可塑性フィルム枠が、ポリエチレンナフタレートを含む、請求項１に記載の燃料電池アセンブリ。
【請求項９】
前記接着剤が、熱活性化接着剤である、請求項１に記載の燃料電池アセンブリ。
【請求項１０】
前記触媒被覆膜の前記第２の表面に面する前記ガス拡散層が、前記触媒被覆膜の前記縁を超えて延在し、前記内縁と前記外縁との間の前記可塑性フィルム枠の前記接着剤側にも積層される、請求項１に記載の燃料電池アセンブリ。
【請求項１１】
前記触媒被覆膜の前記第１の表面に面する前記ガス拡散層が、前記触媒被覆膜の縁まで延在し、前記可塑性フィルム枠の前記内縁が、前記触媒被覆膜と前記第１の表面に面する前記ガス拡散層との間に位置する、請求項１０に記載の燃料電池アセンブリ。
【請求項１２】
前記触媒被覆膜の前記第２の表面に面する前記流れ場プレートの面が、前記流れ場に隣接する移行領域を含み、前記移行領域が、シール機構を備える、請求項１に記載の燃料電池アセンブリ。
【請求項１３】
前記カソードおよびアノードガス拡散層が、前記触媒被覆膜の縁まで延在し、前記内縁と前記外縁との間の前記可塑性フィルム枠が、前記移行領域の前記シール機構に積層される、請求項１２に記載の燃料電池アセンブリ。
【請求項１４】
前記酸化剤および燃料流れ場プレートが、単一両極性流れ場プレートに一緒に接合される、請求項１に記載の燃料電池アセンブリ。
【請求項１５】
複数の請求項１に記載の燃料電池アセンブリの直列スタックを備える、固体高分子電解質燃料電池スタック。
【請求項１６】
請求項１に記載の燃料電池アセンブリを製造する方法であって、
前記触媒被覆膜、前記カソードガス拡散層、前記アノードガス拡散層、前記酸化剤流れ場プレート、前記燃料流れ場プレート、および前記両極性流れ場プレートの縁での前記シールを提供すること、
少なくとも１つの面に接着剤で被覆された前記可塑性フィルム枠を提供すること、
前記可塑性フィルム枠の前記内縁の前記接着剤側を前記触媒被覆膜の前記第１の表面に積層すること、それにより前記触媒被覆膜を枠組みすること、
前記可塑性フィルム枠の前記外縁の前記接着剤側を、前記縁シール位置で前記触媒被覆膜の前記第２の表面に面する前記酸化剤および燃料流れ場プレートのうちの１つに積層すること、を含む、方法。
【請求項１７】
前記触媒被覆膜の前記第２の表面、および前記可塑性フィルム枠の前記内縁付近の前記可塑性フィルムの前記接着剤側に、接着剤の層を塗布することを含む、請求項１６に記載の方法。
【請求項１８】
前記接着剤の層が、
接着剤被覆バッキングフィルムを、前記触媒被覆膜の前記第２の表面、および前記可塑性フィルム枠の前記内縁付近の前記可塑性フィルムの前記接着剤側に塗布すること、および
前記バッキングフィルムを除去すること、によって塗布される、請求項１７に記載の方法。
【請求項１９】
前記固体高分子膜電解質が、前記可塑性フィルム枠の前記内縁の付近にカソード触媒被覆を有さず、前記方法が、
前記可塑性フィルム枠の前記内縁を前記固体高分子膜電解質に直接積層することを含む、請求項１６に記載の方法。
【請求項２０】
前記触媒被覆膜の前記第２の表面に面する前記ガス拡散層が、前記触媒被覆膜の前記縁を超えて延在し、前記方法が、
前記可塑性フィルム枠の前記内縁の前記接着剤側を前記触媒被覆膜の前記第１の表面に積層する間に、前記触媒被覆膜の前記第２の表面に面する前記ガス拡散層を前記内縁と前記外縁との間の前記可塑性フィルム枠の前記接着剤側に更に積層することを含む、請求項１６に記載の方法。
【請求項２１】
前記接着剤が、熱活性化接着剤であり、前記積層するステップが、熱を適用すること、および圧力を適用すること、を含む、請求項１６に記載の方法。
【請求項２２】
前記酸化剤および燃料流れ場プレートが、単一両極性流れ場プレートに一緒に接合され、縁シール位置で酸化剤流れ場プレートを燃料流れ場プレートに対してシールするための前記シールが、エラストマーシールである、請求項１６に記載の方法。
【請求項２３】
複数の燃料電池アセンブリの直列スタックを含む固体高分子電解質燃料電池スタックを製造する方法であって、請求項２２に記載の方法に従って前記燃料電池アセンブリを製造すること、前記燃料電池アセンブリをスタックして直列スタックにすること、および前記酸化剤と流れ場プレートとの間の前記エラストマーシールを圧縮すること、それにより前記燃料電池アセンブリをシールすること、を含む、方法。
【請求項２４】
両面に接着剤で被覆された前記可塑性フィルム枠を提供することを含む、請求項１６に記載の方法。
【請求項２５】
縁シール位置で酸化剤流れ場プレートを燃料流れ場プレートに対してシールするための前記シールが、非エラストマーシールであり、前記方法が、前記酸化剤および燃料流れ場プレートを単一両極性流れ場プレートに接合することを含む、請求項２４に記載の方法。
【請求項２６】
複数の燃料電池アセンブリの直列スタックを含む固体高分子電解質燃料電池スタックを製造する方法であって、請求項２５に記載の方法に従って前記燃料電池アセンブリを製造すること、前記燃料電池アセンブリをスタックして直列スタックにすること、並びに前記非エラストマーシールを隣接する前記酸化剤および流れ場プレートに積層すること、それにより前記燃料電池アセンブリをシールすること、を含む、方法。
【請求項２７】
縁シール位置で酸化剤流れ場プレートを燃料流れ場プレートに対してシールするための前記シールが、非エラストマーシールであり、前記方法が、
前記可塑性フィルム枠の前記接着剤側に前記触媒被覆膜の前記第２の表面に面する前記ガス拡散層を積層すること、それにより前記触媒被覆膜、前記可塑性フィルム枠、前記触媒被覆膜の前記第２の表面に面する前記ガス拡散層、および前記触媒被覆膜の前記第２の表面に面する流れ場プレートを含む積層されたサブアセンブリを作成すること、
前記触媒被覆膜の前記第１の表面に面する前記ガス拡散層を前記サブアセンブリに積層すること、
前記酸化剤および前記触媒被覆膜の前記第１の表面に面する燃料流れ場プレートのうちの１つを前記サブアセンブリに積層すること、並びに
前記酸化剤および流れ場プレートに前記非エラストマーシールを積層すること、それにより前記燃料電池アセンブリをシールすること、を含む、請求項２４に記載の方法。
【請求項２８】
複数の燃料電池アセンブリの直列スタックを含む固体高分子電解質燃料電池スタックを製造する方法であって、請求項２７に記載の方法に従って前記燃料電池アセンブリを製造すること、前記燃料電池アセンブリをスタックして直列スタックにすること、および各酸化剤流れ場プレートを燃料流れ場プレートに隣接して一緒に接合すること、を含む、方法。
【請求項２９】
前記触媒被覆膜の前記第２の表面に面する前記流れ場プレートの面が、前記流れ場に隣接する移行領域を含み、前記移行領域が、シール機構を備える、請求項１６に記載の方法。
【請求項３０】
前記カソードおよびアノードガス拡散層が、前記触媒被覆膜の前記縁まで延在し、前記方法が、前記内縁と前記外縁との間の前記可塑性フィルム枠を前記移行領域の前記シール機構に積層することを含む、請求項２９に記載の方法。
【請求項３１】
固体高分子電解質燃料電池スタック用の燃料電池アセンブリであって、
第１および第２の表面を有し、かつカソード側ではカソード触媒で被覆され、アノード側ではアノード触媒で被覆される固体高分子電解質膜電解質を含む、触媒被覆膜と、
前記触媒被覆膜を枠組みする可塑性フィルム枠と、
前記カソード触媒に隣接するカソードガス拡散層であって、前記触媒被覆膜の前記縁まで延在する、カソードガス拡散層と、
前記アノード触媒に隣接するアノードガス拡散層であって、前記触媒被覆膜の前記縁まで延在する、アノードガス拡散層と、
前記カソードガス拡散層に隣接する酸化剤流れ場プレートであって、前記カソードガス拡散層に隣接する面に酸化剤流れ場を備える、酸化剤流れ場プレートと、
前記アノードガス拡散層に隣接する燃料流れ場プレートであって、前記アノードガス拡散層に隣接する面に燃料流れ場を備える、燃料流れ場プレートと、
縁シール位置で酸化剤流れ場プレートを燃料流れ場プレートに対してシールするためのシールと、を備え、
前記流れ場プレートのうちの少なくとも１つが、前記流れ場に隣接する移行領域を備え、前記移行領域が、シール機構を備え、前記可塑性フィルム枠が、前記移行領域の前記シール機構に積層される、燃料電池アセンブリ。
【請求項３２】
請求項３１に記載の燃料電池アセンブリを製造する方法であって、
前記触媒被覆膜、前記カソードガス拡散層、前記アノードガス拡散層、前記酸化剤流れ場プレート、前記燃料流れ場プレート、および前記両極性流れ場プレートの前記縁での前記シールを提供すること、
少なくとも１つの面に接着剤で前記可塑性フィルム枠を被覆すること、
前記可塑性フィルム枠の前記接着剤側を前記移行領域の前記シール機構に積層すること、を含む、方法。
【発明の詳細な説明】
【技術分野】
【０００１】
本発明は、固体高分子電解質燃料電池スタック用の燃料電池アセンブリを製造するための設計および方法に関する。具体的には、触媒被覆膜を枠組みし、かつ適切なシールを提供するための設計を枠組みすることに関する。
【背景技術】
【０００２】
固体高分子電解質燃料電池等の燃料電池は、電気化学的に燃料および酸化剤反応物（例えば、それぞれ、水素、および酸素または空気）を変換して電力を生成する。固体高分子電解質燃料電池は、一般的に、カソード電極とアノード電極との間の高分子膜電解質を伝導するプロトンを用いる。電極は、適切な触媒を含有し、典型的には、導電性粒子、バインダ、および材料も含み、湿潤度を修正する。２つの電極の間に挟まれる高分子膜を伝導するプロトンを含む構造は、膜電極アセンブリとして知られている。そのようなアセンブリは、高分子膜に触媒混合物を適切に被覆することによって効率的な様式で作製され得、それ故に、触媒被覆膜（ＣＣＭ）として広く知られている。
【０００３】
通常、アノードおよびカソードガス拡散層は、触媒被覆膜の両側の、そのそれぞれの電極に隣接して用いられる。ガス拡散層は、触媒電極に反応物を均一に分散させ、触媒電極から副生成物を除去するように機能する。次いで、燃料および酸化剤流れ場プレートは、典型的に、そのそれぞれのガス拡散層に隣接して提供され、全てのそれらの構成要素の組み合わせは、典型的な個別の燃料電池アセンブリを表す。流れ場プレートは、数多くの流体分散チャネルを通常含む流れ場を備える。流れ場プレートは、ガス拡散層への反応物の分散、そこからの副生成物の除去、構造的担持および封じ込め、および電流収集を含む複数の機能を果たす。しばしば、燃料および酸化剤流れ場プレートは、その間に冷却剤流れ場を組み込むために、および／または他の組み立て目的のために、単一両極性プレートに組み立てられる。単一電池の出力電圧は、１Ｖ程度であるため、複数のそのような燃料電池アセンブリは、通常、市販の適用のために直列で一緒にスタックされる。燃料電池スタックは、自動車への適用等における使用のために直列および／また並列して相互接続されるスタックのアレイに更に接続され得る。
【０００４】
したがって、数多くのシールが、典型的な燃料電池スタック構成において必要とされ、市販の高容量製造に好適な様式で十分な信頼できるシールを達成することは、課題である。触媒被覆膜の周辺部のあたりでは、加圧燃料および酸化剤ガスは、互いに切り離されていなければならず（すなわち、膜の縁部あたりのガスの不足は、阻止されなければならない）、外的環境に漏出することもまた阻止しなければならない。存在する場合、任意の更なる構成要素（例えば、シール、ガスケット、枠）を使用して、流体ポートをシールし、反対の電極電位での表面の間に電気分離を提供することもまた一般的である。今まで使用されたシールするプロセスにおける問題点は、高いコスト、多い部品点数、複雑性、長いサイクル時間、高額な構成要素に対する収量リスク（例えば、触媒被覆膜）、および高容量生成を率に応じて増やす能力がないこと、である。
【０００５】
３つの主要方法を現在使用して、触媒被覆膜の縁で作業流体をシールするが、それらは、枠、直接それに成型されるエラストマーシール、および接着剤でシールすることである。
【０００６】
従来の枠組みされたＣＣＭは、典型的に、縁でＣＣＭに接合されＣＣＭを挟む２つの高分子フィルムを備える。次いで、枠は、シールする目的のためにガスケットとして使用され得る。しばしば、そのような設計を使用して用いられるガス拡散層は、他の周辺部のシールにおいて機械的に補助するように電極の活性エリアを超えて延在する。これらの設計では、燃料電池アセンブリの外側をシールするためのエラストマーシールは、両極性プレート上に成型され得るかまたは離散的に成型され得るかのいずれかであり、次いで、両極性プレートに予め組み立てられ得る。用いられる高分子フィルムは、一般的な種類であり得る。第１の種類は、それ自体が融解し得一緒に積層され得る熱可塑性（例えば、ポリエチレン）である。第２の種類は、好適な接着剤（例えば、熱活性化接着剤）で１つの面に被覆される高分子物である。このことは、改善した機械特性（例えば、ＰＥＮ）を備えるベース高分子フィルムの使用を可能にする。２つのそのような接着剤被覆フィルムは、接着剤側と接着剤側とを一緒に積層させ得る。そのような高分子フィルムの積層は、典型的に、それらを一緒に融合するかまたは接着剤を活性化させるかのいずれかのために、熱サイクルを必要とする。典型的な触媒被覆膜、枠、およびガス拡散層が、薄く柔軟であるため、この製造プロセスは、問題となる場合がある。更に、ＣＣＭは、温度変化および湿度変化の下で寸法的に歪み得る。組み立てのために典型的に必要とされる工具は、接合圧力の高精度に正確な量で活性エリアの縁で順に積層物の各薄い層を接触させるように高精度に機械加工されたステップを含む。許容誤差は、各構成要素が、かなり薄くそれ自体の許容誤差を有するため、非常に厳格である（例えば、ＣＣＭ、枠、およびガス拡散層は、それぞれ、約１０〜２５μｍ、２５〜５０μｍ、および１５０〜２００μｍの厚さの範囲である）。加えて、熱分離は、加熱積層エリアとＣＣＭの活性エリアとの間で時に必要である。活性エリアは、積層プロセス中に冷却を更に必要とし得る。この複雑なアセンブリ固定具は、数千の熱サイクルにわたって数ミクロン内で寸法的に安定して残らなければならない。また残念なことに、枠材料のうちの大部分は、活性エリアウィンドが周辺部の数ｍｍ（ミリメートル）のみの境界部を残すように連続シートから切断されるため、無駄になってしまう。
【０００７】
エラストマーシールが膜電極アセンブリ上に直接成型される場合に、液体注入成型プレスを典型的に使用して、ＣＣＭおよびガス拡散層を含む積層膜電極アセンブリに直接貼り付けられるシリコーンシールを生成する。シリコーンは、ガス拡散層の縁を飽和させ、ガスへのアクセスからＣＣＭの縁を分離する。シリコーンシールは、流体を外側に向けてシールするように隣接するセパレータプレート上の平らなシール溝に対して圧縮される。このことはまた、所与の膜電極アセンブリに合わせた高精度の工具を必要とし、次に、膜電極アセンブリの安定した構造／機械特性を必要とする。変形は、プロセスの安定性に影響を与え、典型的なガス拡散層の無作為のファイバー材料の所与の本質を制御することは困難であり得る。更に、キャビティ金型の高圧力エラストマーは、ガス拡散層をＣＣＭに接合させるために、数種の不具合をもたらすかまたは更なるガスケットを必要とするかのいずれかで、ガス拡散層からＣＣＭの非拘束縁を切り離すことができる。成型はまた、高い資本コストおよび長いサイクルタイムであるため、それ故に不要な動作である。
【０００８】
接着剤でシールする手法では、２つの種類の接着剤は、すなわち、熱硬化接着剤および周囲温度硬化接着剤が考えられ得る。前者では、前述の枠組みプロセスに説明されるように、ＣＣＭへの組み立て中に同じリスクが存在し、それ故に同じ種類の制御を必要とする。後者では、硬化時間は、一般的に、必要なポット寿命を獲得し構成要素への適用を可能にするためには、不要に長い。
【０００９】
典型的な固体高分子電解質燃料電池の別のシールする要件は、流れ場プレートの反応物流れ場と反応物ポートとの間に存在する移行領域にある。ここで再度述べるが、反応物流体ストリームは、適切に切り離されなければならない。これらの領域のためのシールはまた、膜電解質またはＣＣＭにシールする必要があり、反応物間の圧力差から生じる曲げ力に抵抗するのに十分なほど剛性である必要があり、それ故に、シールは、移行領域の流体流れを吸蔵せず、よって性能に影響しない。一般的に、より厚くシールする構成要素が、必要な剛性を獲得するために考慮されなければならないため、剛性と燃料電池厚さとの間でトレードオフがなされなければならない。従来技術の構成では、延在枠（移行領域にわたって延在する）と延在ガス拡散層を備える枠組みされたＣＣＭを用いる設計は、移行領域において必要なシールを提供できる。ガス拡散層が剛性を提供する一方で、枠組みされたＣＣＭは、ＣＣＭにシールを提供する。あるいは、更なる架橋構成要素（例えば、金属インレー、強化高分子材料シム）は、更なる剛性を提供するように含まれ得る。そのような手法が移行領域において十分なシールすることを提供できるが、それらは、更なる材料および複雑さを含む。
【００１０】
これまでになされた進歩にもかかわらず、燃料電池アセンブリプロセスにおいては、より大きな単純化、信頼性、およびコスト削減の必要性が残る。本発明は、これらの必要性を満たし、更なる関連する利点を提供する。
【発明の概要】
【発明が解決しようとする課題】
【００１１】
本発明は、固体高分子電解質燃料電池スタック用の燃料電池アセンブリを製造するためのより単純な構成および方法を提供する。燃料電池アセンブリは、触媒被覆膜と、可塑性フィルム枠を使用してその内部に触媒被覆膜を枠組みする構成と、を用いる。本発明の実施形態は、減少された部品点数、構成要素材料のより効率的な使用、および関連する積層プロセスの改善した頑健性をもたらす。
【課題を解決するための手段】
【００１２】
一実施形態では、可塑性フィルム枠は、１つの面に接着剤で被覆され、その内縁で触媒被覆膜の１つの表面およびその外縁で反対側の流れ場プレートに積層される。具体的には、これらの燃料電池アセンブリは、第１および第２の表面を有し、かつカソード側ではカソード触媒で被覆され、アノード側ではアノード触媒で被覆される固体高分子電解質膜電解質を含む、触媒被覆膜と、カソード触媒に隣接するカソードガス拡散層と、アノード触媒に隣接するアノードガス拡散層と、酸化剤流れ場プレートが、カソードガス拡散層に隣接する面に酸化剤流れ場を備える、カソードガス拡散層に隣接する酸化剤流れ場プレートと、燃料流れ場プレートが、アノードガス拡散層に隣接する面に燃料流れ場を備える、アノードガス拡散層に隣接する燃料流れ場プレートと、縁シール位置で酸化剤流れ場プレートを燃料流れ場プレートに対してシールするためのシールと、少なくとも１つの面に接着剤で被覆され、触媒被覆膜を枠組みする可塑性フィルム枠と、を備える。更に、可塑性フィルム枠の内縁の接着剤側が、触媒被覆膜の第１の表面に積層され、可塑性フィルム枠の外縁の接着剤側が、縁シール位置で触媒被覆膜の第２の表面に面する酸化剤および燃料流れ場プレートのうちの１つに積層される。この構成は、接着剤が裏打ちされた枠材料の単一層が燃料電池電極をそれらの縁で切り離すことを可能にする。また、触媒被覆膜は、平らな安定した流れ場プレートに積層され得、それにより積層プロセスの頑健性を改善することができる。
【００１３】
先行する実施形態では、接着剤の層は、触媒被覆膜の第２の表面、および可塑性フィルム枠の内縁付近の可塑性フィルムの接着剤側に塗布され得る。この方法で、より信頼できる流体シールが、獲得され得る。あるいは、固体高分子膜電解質は、可塑性フィルム枠の内縁付近の第１の表面上に触媒被覆を有し得ない。次いで、可塑性フィルム枠の内縁は、固体高分子膜電解質に直接積層され得、より信頼できる流体シールを達成することができる。
【００１４】
可塑性フィルム枠は、触媒被覆膜のいずれの表面にも積層され得るが、カソード側にもそれを行うことが好ましくあり得る。よってここでは、触媒被覆膜の第１の表面は、カソード側であり、第２の表面は、アノード側であり、燃料流れ場プレートは、第２の表面に面する。この方法では、燃料ガスに曝露される触媒被覆膜のエリアは、カソードガスに曝露されるものよりもやや大きくなり得、それにより燃料切れ関連の触媒腐食のリスクを緩和し得る。
【００１５】
縁シール位置で酸化剤流れ場プレートを燃料流れ場プレートに対してシールするためのシールは、シリコーンエラストマー等のエラストマーシールであり得る。そのような選択および単一両極性流れ場プレートに一緒に接合される酸化剤および燃料流れ場プレートを使用して、巧みな繰り返し単位は、後の組み立てのために、燃料電池スタックに製造され得る。
【００１６】
代替的な実施形態では、可塑性フィルム枠は、両面に接着剤で被覆され、縁シール位置でのシールが、次いで、積層された非エラストマーシールであり得る。この選択では、完全なシールされた燃料電池単位は、後の組み立てのために、燃料電池スタックに製造され得る。
【００１７】
好適な可塑性フィルム枠は、ポリエチレンナフタレートである。ポリプロピレンは、別の潜在的選択肢である。用いられる接着剤は、熱活性化接着剤であり得、それ故に、積層するステップは、熱を適用することおよび圧力を適用することを含むことができる。
【００１８】
これらの実施形態では、内縁と外縁との間の可塑性フィルム枠の接着剤側にも積層され得るように、触媒被覆膜の第２の表面に面するガス拡散層は、触媒被覆膜の縁を超えて任意に延在し得る。および、触媒被覆膜の第１の表面に面するガス拡散層は、触媒被覆膜の縁まで任意に延在し得、可塑性フィルム枠の内縁は、触媒被覆膜と第１の表面に面するガス拡散層との間に位置し得る。
【００１９】
別の有利な実施形態では、可塑性フィルム枠は、流れ場プレート内の移行領域に組み込まれるシール機構に積層される。具体的には、これらの燃料電池アセンブリでは、触媒被覆膜の第２の表面に面する流れ場プレートの面が、流れ場に隣接する移行領域を含み、移行領域が、シール機構を備える。カソードおよびアノードガス拡散層は、触媒被覆膜の縁まで延在し得る。内縁と外縁との間の可塑性フィルム枠は、移行領域内および周りのシール機構に積層される。
【００２０】
前述の実施形態は、可塑性フィルム枠の内縁の接着剤側を、触媒被覆膜の第１の表面に積層すること、それにより触媒被覆膜を枠組みし得ること、および可塑性フィルム枠の外縁の接着剤側を、縁シール位置で触媒被覆膜の第２の表面に面する酸化剤および燃料流れ場プレートのうちの１つに積層することによって製造され得る。
【００２１】
関連のある実施形態では、接着剤の層は、触媒被覆膜の第２の表面、および可塑性フィルム枠の内縁付近の可塑性フィルムの接着剤側に、接着剤被覆バッキングフィルムを触媒被覆膜の第２の表面、および可塑性フィルム枠の内縁付近の可塑性フィルムの接着剤側に塗布することによって塗布され得、次いでバッキングフィルムを除去し得る。
【００２２】
関連のある実施形態では、可塑性フィルム枠の内縁は、固体高分子膜電解質に直接積層され得る。触媒被覆膜の第２の表面に面するガス拡散層が、触媒被覆膜の縁を超えて延在する実施形態では、このガス拡散層はまた、可塑性フィルム枠の内縁の接着剤側の、触媒被覆膜の第１の表面への積層中に、内縁と外縁との間の可塑性フィルム枠の接着剤側に積層され得る。
【００２３】
エラストマーシールが用いられると、燃料電池スタックは、燃料電池アセンブリをスタックして直列スタックにすること、および酸化剤と流れ場プレートとの間のエラストマーシールを圧縮すること、それにより燃料電池アセンブリをシールすること、によって製造され得る。
【００２４】
可塑性フィルム枠が、両面に接着剤で被覆され、非エラストマーシールが用いられるとき、燃料電池スタックは、酸化剤と燃料流れ場プレートとを単一両極性流れ場プレートに一緒に接合すること、燃料電池アセンブリをスタックして直列スタックにすること、非エラストマーシールを隣接する酸化剤および流れ場プレートに積層すること、それにより燃料電池アセンブリをシールすること、によって製造され得る。あるいは、燃料電池スタックは、（触媒被覆膜、可塑性フィルム枠、触媒被覆膜の第２の表面に面するガス拡散層、および触媒被覆膜の第２の表面に面する流れ場プレート、を含む）可塑性フィルム枠の接着剤側に触媒被覆膜の第２の表面に面するガス拡散層を積層すること、それにより積層されたサブアセンブリを作成すること、触媒被覆膜の第１の表面に面するガス拡散層をサブアセンブリに積層すること、触媒被覆膜の第２の表面に面する流れ場プレートをサブアセンブリに積層すること、並びに非エラストマーシールを酸化剤および流れ場プレートに積層すること、それにより燃料電池アセンブリをシールすること、によって、複数の燃料電池サブアセンブリを作製することによって製造され得る。次いで、スタックは、燃料電池アセンブリをスタックして直列スタックにすること、各酸化剤流れ場プレートを燃料流れ場プレートに隣接して一緒に接合すること、によって製造される。
【００２５】
本発明の別の実施形態では、可塑性フィルム枠は、触媒被覆膜を各燃料電池アセンブリに枠組みし、流れ場プレートのうちの少なくとも１つは、流れ場に隣接する移行領域を備える。移行領域は、シール機構を備え、可塑性フィルム枠は、移行領域のシール機構に積層される。そのような燃料電池アセンブリは、可塑性フィルム枠を少なくとも１つの面に接着剤で被覆すること、可塑性フィルム枠の接着剤側を移行領域のシール機構に積層すること、によって作製され得る。そのような実施形態では、より薄い可塑性枠は、ここで、より厚いガス拡散層のかわりに移行領域の流体切り離し機能を提供でき、それ故に、電池の厚さおよび廃棄される拡散層材料を削減できる。および前述の実施形態のように、触媒被覆膜は、平らな安定した流れ場プレートに積層され、それにより積層プロセスの頑健性を改善することができる。移行領域をシールするこれらの実施形態は、単独で、あるいは接着剤が裏打ちされた枠材料の単一の層を使用して燃料電池電極をそれらの縁で切り離す実施形態と組み合わせて、使用され得る。後者は、前者を可能にするために特に有用である。
【００２６】
本発明のこれらおよび他の態様は、添付の図面および続く詳細な説明への参照時に明らかである。
【図面の簡単な説明】
【００２７】
【図１ａ】１つの面に接着剤を備える単一の可塑性フィルム枠を含み、ＣＣＭのカソード側とアノード流れ場プレートとに積層される燃料電池アセンブリの模式的断面図を示す、図である。また、本アセンブリでは、アノードガス拡散層が、ＣＣＭを超えて延在し、エラストマーシールが、用いられる。
【図１ｂ】可塑性フィルム枠の内縁が、固体高分子膜電解質に直接積層されることを除いて、図１ａのものと同様の燃料電池アセンブリの模式的断面図を示す、図である。
【図２】アノードガス拡散層が、ＣＣＭの縁まで延在し、可塑性フィルム枠が、両面に接着剤を有し、非エラストマーシールが用いられることを除いて、図１ａのものと同様の燃料電池アセンブリの模式的断面図を示す、図である。
【図３】可塑性フィルム枠が、移行領域のシール機構に積層されることを除いて、図１ａのものと同様の燃料電池アセンブリの模式的断面図を示す、図である。
【図４】従来の可塑性フィルム枠構成が、ＣＣＭの両面に用いられることを除いて、図３のものと同様の燃料電池アセンブリの模式的断面図を示す、図である。
【発明を実施するための形態】
【００２８】
本明細書には、下記の定義が使用されている。定量的文脈では、「約」という用語は、上はプラス１０％〜下はマイナス１０％の範囲であるとして解釈されたい。
【００２９】
「積層する」は、少なくとも２枚のシート状の構成要素を接合または統合することを指し、「積層物」は、関連する生成物である。
【００３０】
「移行領域」という用語は、反応物流れ場のチャネルと燃料電池流れ場プレートの反応物ポートとの間の領域を参照して本明細書に使用される。この領域では、流体流れは、単一の流れの大型の本体から多重の小さいチャネルの流れストリームに移行する。移行領域は、一般的に、流れ場で必要とされる分散された流れとポートで生じるバルク流れとの間の反応物と副生成物との流れを適切に移行させるために、機能を備える。移行領域は、一般的に、燃料電池の電気化学的に活性な部分として考慮されない。
【００３１】
本発明の例示的な実施形態の模式的断面図が、図１ａに示される。含まれるより小さい構成要素を解像することを補助するように、ＣＣＭの縁近くの拡大図も提供される。ここでは、燃料電池アセンブリ１は、電解質３の対向表面に被覆されたカソード４およびアノード５を備える固体高分子電解質３を含むＣＣＭ２を含む。カソードガス拡散層６およびアノードガス拡散層７は、それぞれ、カソード４およびアノード５に隣接して位置する。燃料電池アセンブリ１はまた、単一アセンブリに一緒に接合されている燃料流れ場プレート８および酸化剤流れ場プレート９を含む両極性流れ場プレートアセンブリも含む。エラストマーシール１０は、類似の燃料電池アセンブリの直列スタックを備える燃料電池スタックにおいて隣接の燃料流れ場プレート（図示されず）に対して、燃料流れ場プレート８をシールするための燃料電池アセンブリ１の縁、縁位置１０ａで現れる。図１ａの実施形態では、１つの面に接着剤１３を備える単一の可塑性フィルム枠１２は、その内縁１２ａでＣＣＭ２のカソード側に、およびその外縁１２ｂで燃料流れ場プレート８に積層される。図１ａでは、アノードガス拡散層７のセクション７ａは、ＣＣＭ２の縁を超えて延在し、可塑性フィルム枠１２は、セクション７ａにも積層される。
【００３２】
任意の更なる接着剤なしにＣＣＭ２の縁で十分なシールを獲得することは可能であるが、図１の好ましい実施形態では、更なる接着剤層１４は、ＣＣＭ２のアノード表面、および可塑性フィルム枠１２の内縁１２ａ付近の可塑性フィルム枠１２の接着剤側に塗布される。更なる接着剤層１４と接着剤が裏打ちされた可塑性フィルム枠１２との組み合わせは、より頑健なシールのためにＣＣＭ２の縁を基本的に封止する。
【００３３】
図１ｂは、図１ａに示されるものに対して代替的な実施形態を示す。再度述べるが、ＣＣＭの縁近くの拡大図も提供される。図１ｂでは、図１ａと同じ番号を使用して共通の構成要素を示す。ここで燃料電池アセンブリ１５は、類似の構成であるが、電解質３は、可塑性フィルム枠１２の内縁１２ａ付近の両方の表面に触媒被覆を有しない（すなわち、電解質３の縁でカソード４およびアノード５が存在しない）。この実施形態では、可塑性フィルム枠１２は、電解質３に直接積層され得る。
【００３４】
図２は、接着剤が可塑性フィルム枠の両面に使用される本発明の更なる実施形態を示す。このことは、非エラストマーシールをアセンブリにおいて使用することを可能にする。再度述べるが、ＣＣＭの縁近くの拡大図も提供される。前と同様、図１ａと同じ番号を使用して共通の構成要素を示す。しかしながらここでは、燃料電池アセンブリ２０は、可塑性フィルム枠１２の両面に接着剤１３を用い、次いでそれを使用して、隣接する燃料流れプレート８および隣接する酸化剤流れ場プレート９を外縁１２ｂで直接シールする。接着剤１３と可塑性フィルム枠の外縁１２ｂとの組み合わせは、燃料電池に関して非圧縮性非エラストマー縁シールとして機能する。代替的な実施形態では（図示されず）、非エラストマーガスケットまたはスペーサが、燃料および酸化剤流れ場プレート８、９のうちの１つまたは両方と、接着剤が被覆された可塑性フィルム枠の外縁１２ｂとの間で用いられてもよい。この代替的な実施形態では、接着剤１３と可塑性フィルム枠の外縁１２ｂとの組み合わせは、燃料電池に関して非エラストマー縁シールとして機能する。
【００３５】
したがって、図２の燃料電池アセンブリ２０は、完全にシールされた単位の燃料電池であるが、予め組み立てられた単一両極性プレートを含まない。代わりに、隣接する燃料および酸化剤流れ場プレートは、燃料電池スタックの後の組み立て中に一緒に接合される。例えば、図２は、燃料電池スタックの２つの隣接する燃料電池から酸化剤流れ場プレート２１および燃料流れ場プレート２２が、それぞれ、接着剤２３を介して、燃料流れ場プレート８および酸化剤流れ場プレート９にどのように接合され得るかを示す。
【００３６】
図２の実施形態はまた、可塑性フィルム枠の内縁１２ａ付近の代替的な配置を示す。ここで、アノードガス拡散層７もカソードガス拡散層６もいずれもが、ＣＣＭ２の縁丁度まで延在する。
【００３７】
先行の図では、流れ場プレートの移行領域においてシールする構成は、多種多様な従来の方法でなされ得るも図示はされない。図３は、可塑性フィルム枠が燃料流れ場プレート８の移行領域においてシール機構に積層される、本発明の有利な実施形態の等角図を示す。ここで燃料電池アセンブリ３０は、ＣＣＭ２の付近における図１ａの燃料電池アセンブリ１に対する構成に類似している。再度述べるが、同じ番号を使用して共通の構成要素を示す。ここではしかしながら、シールは、延在した可塑性フィルム枠１２を種々のシール機構３２に積層することによって移行領域３１において獲得される。（図３では、可塑性フィルム枠１２は、基本構造を表示するために移行領域３１において透過的に示される。可塑性フィルム枠１２がシール機構３２に積層されているエリアは、平行線模様で示されている。）これらのシール機構３２は、典型的に移行領域３１の周りおよび内に現れ、基本的に接着剤が裏打ちされた可塑性フィルム枠１２が接合するであろう着地部である。そのような機能は、典型的に、流れ場プレートの床部に向かって差動流体圧力に対抗してそれらを前進させる膜電極アセンブリを担持する。
【００３８】
図４は、図３に示される移行領域のシールする構成が別様の従来技術の燃料電池構成で用いられる、本発明の更なる実施形態を示す。ＣＣＭの縁近くの拡大図がまた提供される。図４は、従来の可塑性フィルム枠構成が、ＣＣＭ２の両面に用いられる燃料電池アセンブリ４０の模式的断面図を示す。（電池アセンブリ４０は、従来の可塑性フィルム枠構成を除いてであるが、図１に示される実施形態にかなり類似している。再度述べるが、同じ番号を使用して共通の構成要素を示す。しかしながらここで、燃料流れ場プレート８および酸化剤流れ場プレート９は、接着剤２３ａを用いて一緒に接合される。）従来の可塑性フィルム枠構成は、２つの切り離された可塑性フィルム枠４１、４２を用いるが、それらは、挟んでＣＣＭ２の縁をシールし、燃料電池の燃料と酸化剤側との間に切り離しを提供する。示されるように、可塑性フィルム枠４１、４２は、それらが合うところで接着剤被覆４３を用いて一緒に接合される。（代替的な従来の実施形態では、可塑性フィルム枠４１、４２は、更なる接着剤を用いることなく融解して一緒に接合され得る。）示されるように、移行領域３１は、移行領域４４、酸化剤移行領域４５、および酸化剤ポート４７に流体接続する酸化剤のためのバックフィードスロット４６を含む。
【００３９】
図３にあるように、シールは、可塑性フィルム枠４１、４２を種々のシール機構３２に積層することによって移行領域３１において獲得される。このことを達成するために、接着剤４９は、最初に被覆されるかまたは別途シール機構３２に塗布され、その後、可塑性フィルム枠４１、４２は、そこに積層される。次いで、燃料電池スタックは、複数の燃料電池アセンブリ４０を適切にスタックして一緒に接合することによって容易に作製され得る。図４は、接着剤２３ｂを介してすでに一緒に接合されている酸化剤流れ場プレート２１および燃料流れ場プレート２２を含む隣接するそのような燃料電池アセンブリからの両極性プレートを示す。隣接する燃料電池アセンブリは、シール機構３２に相補的である酸化剤流れ場プレート２１に、それ自体のシール機構４８を有する。したがって、シールすることによる接合は、最初に被覆することかまたは接着剤５０をシール機構４８に塗布することによって生成され、その後、整合し、隣接する燃料電池アセンブリを燃料電池アセンブリ４０に積層する。（接着剤型のシールを用いる代わりに、エラストマーシールが代わりに考慮されてもよい。しかしながら、可塑性フィルム枠の引張強度の規格は、任意のオープンスパンにわたってシールの反応力に耐えるように十分により高くなる必要があり得る。一方で、接着剤５０の使用によって発現される圧力が存在せず、したがって、そのような接着剤型のシールが望ましい場合がある。）
【００４０】
可塑性フィルム枠を移行領域のシール機構に（例えば図３および４に示されるように）シールすることによって、フィルム枠は、反応物流体キャビティにわたって引張状態で保持される。流体圧力荷重は、引張状態にそれを持ってくるフィルムに作用し（それ故にフィルムの材料属性を理想的に適合させる）、それは、プレートを備える積層される接着剤継目のせん断荷重に変換される（それ故に接着剤の材料属性を理想的に適合させる）。
【００４１】
先行の実施形態では、可塑性フィルム枠は、燃料電池環境での使用のために好適な任意の高分子材料製であり得、許容される機械属性を有し得る。ポリエチレンナフタレートは、特に好適である。接着剤裏打ちは、市販のＳｈｅｌｄａｈｌ  Ａ４３８等のこの目的のための種々の接着剤を含み得、２５〜５０ミクロン程度の厚さであり得る。シールする目的のための材料重複は、一般的に、１〜３ｍｍ（ミリメートル）程度の寸法であり得る。
【００４２】
一般的に、接着剤塗布が示されるとき、接着剤は、任意に、離散パターンに（例えば、スクリーンまたはインクジェットを用いて）被覆され得るか、あるいはローラ被覆を介して連続的に塗布され得る。例えば、可能なとき、接合される任意の構成要素エリアは、（図３および４の燃料流れ場プレート８のシール機構３２等の）直立した着地部を組み込む場合がある。そのような構成要素がローラ被覆機を通過すると、接着剤は、連続的かつ均一にそれらの直立した着地部に堆積されるであろう。
【００４３】
先行のアセンブリの設計および方法は、多くの潜在的な利点を提供する。これらは、減少された部品点数を含む（例えば、枠の１つの層および潜在的に１つの成型されるエラストマーシールが、排除され得る）。積層プロセスの頑健性は、柔軟なフィルムよりもむしろ平らな安定したプレート表面に積層することにより、それ自体が改善される。積層固定具への整合および位置付けは、より正確になされ得る。
【００４４】
更に、燃料電池の厚さにおける減少に関して可能性が存在する。流体をシールすることおよび反応物流体圧力荷重を達成するために必要とされる全体的な厚さは、より低いものである。例えば、ＣＣＭ縁近くのシールエリアでは、接着剤が被覆されたポリエチレンナフタレートの１つの層は、２つのガス拡散層およびＣＣＭの１つの層を置換し得、それにより最先端の構成要素厚さに基づいて最大約３００ミクロンの厚さを留保し得る。
【００４５】
更なる可能性のある利点は、必要とされる成型装置の量、電池をシールすることを行うのに必要とされる全体的なサイクル時間、およびコストにおける削減を含む（ガス拡散層材料の排除かまたはＣＣＭ縁近くのシールエリアの更なる架橋構成要素を介して）。
【００４６】
下記の実施例は、本発明の例示的なものであるが、いかなる方法においても限定されるように解釈されるべきではない。
【００４７】
実施例
実験室サイズの実験用燃料電池アセンブリを、固体高分子電解質燃料電池に関する従来の構成要素、すなわち、ペルフルオロスルホン酸塩化イオノマー膜電解質にカーボン担持された白金触媒を含むＣＣＭ、カーボン粒子ベースの副層を含むカーボン繊維ガス拡散層、およびグラファイト／樹脂複合材料製である燃料および酸化剤流れ場プレート、を用いて作製した。しかしながら、燃料電池アセンブリを、単一の接着剤で被覆された可塑性フィルム枠を用いてＣＣＭの縁でシールを提供するように、本発明に従って作製した。使用された可塑性は、ポリエチレンナフタレートであり、接着剤は、Ｓｈｅｌｄａｈｌ  Ａ４３８であった。アセンブリを、ＣＣＭの縁近くのアノード表面に塗布された任意の更なる接着剤層１４を用いないことを除いて、図１ａに示されるように作製した。
【００４８】
次いで、実験用燃料電池アセンブリを、反応物圧力および動作条件の温度の下で試験した。ＣＣＭでの縁シールは、初期には許容されるものであったが、アセンブリは、ガスおよびＣＣＭの縁周辺の電気的短絡が原因で経時的に早期不具合を受けた。
【００４９】
先行の試験を、今回は更なる接着剤層（図１ａの更なる接着剤層１４のようなもの）を塗布したことを除いて、別の実験用燃料アセンブリを使用して繰り返した。この実験用燃料電池アセンブリを、前と同じ動作条件の下で試験した。今回は、燃料電池アセンブリは、ガスおよびＣＣＭの縁のあたりの電気的短絡が原因での早期不具合を受けなかった。
【００５０】
先行の試験を、ＣＣＭの縁近くのアノード表面に更なる接着剤層を再度用いつつ、今回は市販サイズの実験用燃料アセンブリ（例えば、自動車への適用のためにサイズ決めされたもの）を使用して再度繰り返した。更に、図３に示されるように、可塑性フィルム枠を、燃料流れ場プレートの移行領域においてシール機構に積層した。このより大きい実験用燃料電池アセンブリを、前と同じ動作条件の下で試験した。および前のように、試験において、燃料電池アセンブリは、いかなる早期不具合も受けなかった。
【００５１】
本明細書において参照される上記の米国特許、米国特許出願公開、米国特許出願、外国特許、外国特許出願、および非特許刊行物の全ては、その全体が参照により本明細書に組み込まれる。
【００５２】
本発明の特定の要素、実施形態、および適用が、示され説明されるが、本開示の趣旨および範囲、特に前述の教義の観点から逸脱することなく当業者によって修正がなされ得るため、当然ながら、本発明は、それらに限定されるものではないことが理解されるであろう。そのような修正は、本明細書に添付される特許請求の範囲の権限および範囲内であると考えられる。
【図１ａ】
2016503230.tif 000003
【図１ｂ】
2016503230.tif 000004
【図２】
2016503230.tif 000005
【図３】
2016503230.tif 000006
【図４】
2016503230.tif 000007
【国際調査報告】
2016503230.tif 000008
2016503230.tif 000009
2016503230.tif 000010
2016503230.tif 000011
2016503230.tif 000012